(57)【特許請求の範囲】
【請求項１】
少なくとも１つの着色剤および少なくとも１つのポリエステル樹脂を含む着色剤−ポリエステルポリマーと、
任意要素の着色剤非含有ポリエステルと、
任意要素のさらなる着色剤と、
任意要素のワックスと、
任意要素の添加剤とを含み、
前記着色剤−ポリエステルポリマー中の前記着色剤が、ポリエステル樹脂に共有結合しており、
前記着色剤は蛍光染料又はローダミンを除く蛍光顔料であり、
前記着色剤−ポリエステルポリマーは、前記着色剤、ラクトン、及び酵素触媒を含む反応溶液から得られ、
前記着色剤−ポリエステルポリマーは、トナー組成物中に、前記トナー組成物の０．０１〜１５重量％の量で含まれる、トナー組成物。
【請求項２】
前記着色剤が、前記ポリエステル樹脂にα位で共有結合している、請求項１に記載のトナー組成物。
【請求項３】
前記着色剤が、カルボン酸−インデノフルオレノン、２−（５−ヒドロキシルペンチル）−１Ｈ−チオキサンテノ［２，１，９−ｄｅｆ］イソキノリン−１，３（２Ｈ）−ジオン、ペリレン、ペリノン、スクアライン、ＢＯＮＡ顔料、４，４’−ビス（スチリル）ビフェニル、２−（４−フェニルスチルベン−４−イル）−６−ブチルベンゾオキサゾール、２−（２−ヒドロキシフェニル）ベンゾチアゾール、β−メチルウンベリフェロン、４，−メチル−７−ジメチルアミノクマリン、４−メチル−７−アミノクマリン、Ｎ−メチル−４−メトキシ−１，８−ナフタルイミド、９，１０−ビス（フェネチニル）アントラセン、５，１２−ビス（フェネチニル）ナフタセン、９，１０−ジフェニルアントラセン、Ｎ−サリチリデン−４−ジメチルアミノアニリン、２−（２−ヒドロキシフェニル）ベンズイミダゾール、２−（２−ヒドロキシフェニル）ベンゾオキサゾール、１−［４−（２−ヒドロキシエトキシ）−フェニル］−２−ヒドロキシ−２−メチル−１−プロパン−１−オン、これらの組み合わせからなる群から選択される蛍光染料または蛍光顔料である、請求項１に記載のトナー組成物。
【請求項４】
前記ラクトンが、オキサシクロヘプタデカ−１０−エン−２−オン、ペンタデカラクトン、ペンタデセンラクトン、ヘキサデセンラクトン、ω−ペンタデカラクトン、カプロラクトン、プロピルマロラクトネート、２−メチレン−４−オキサ−１２−ドデカノリド、ポリ（ブタジエン−ｂ−ペンタデカラクトン、ポリ（ブタジエン−ｂ−ε−ＣＬ）、（Ｒ）体および（Ｓ）体の３−メチル−４−オキサ−６−ヘキサノリド、３（Ｓ）−イソプロピルモルホリン−２，５−ジオン、モルホリン−２，５−ジオン誘導体、１−メチルトリメチレンカーボネート、８−オクタノリド、δ−デカラクトン、１２−ドデカノリド、α−メチレンマクロライド、α−メチレン−δ−バレロラクトンからなる群から選択される１つ以上のメンバーである、請求項１に記載のトナー組成物。
【請求項５】
前記酵素触媒が、リパーゼＰＡ、リパーゼＰＣ、リパーゼＰＦ、リパーゼＡ、リパーゼＣＡ、リパーゼＢ、リパーゼＣＣ、リパーゼＫ、リパーゼＭＭ、クチナーゼ、ブタリパーゼからなる群から選択される１つ以上のメンバーである、請求項１に記載のトナー組成物。
【請求項６】
前記酵素触媒が、ｃａｎｄｉｔａ ａｎｔａｒｔｉｃａリパーゼＢである、請求項１に記載のトナー組成物。
【請求項７】
トナー組成物を調製する方法であって、この方法が、
エステルモノマーと、少なくとも１個のヒドロキシル基を有するか、または少なくとも１個のヒドロキシ基を有するように官能基化された着色剤と、酵素触媒とを含む反応溶液を準備することと；
エステルモノマーと着色剤とを酵素触媒を用いて反応させ、着色剤−ポリエステルポリマーを含むポリマー生成物を製造することと；
反応溶液からポリマー生成物を分離することと；
ポリマー生成物からラテックスを作成することと；
乳化凝集プロセスで得られたポリマー生成物のエマルションを用い、トナー組成物を製造することとを含み、
前記着色剤−ポリエステルポリマーは、少なくとも１つの着色剤と、少なくとも１つのポリエステル樹脂とを含み、前記着色剤は、蛍光染料又はローダミンを除く蛍光顔料であり、ポリエステル樹脂に共有結合しており、前記ポリエステル樹脂が、酵素触媒を用い、ラクトンを重合させることによって得られ、前記着色剤−ポリエステルポリマーは、トナー組成物中に、前記トナー組成物の０．０１〜１５重量％の量で含まれる、方法。
【発明の詳細な説明】
【発明の概要】
【０００１】
本開示のトナー組成物は、少なくとも１つの着色剤および少なくとも１つのポリエステル樹脂を含む着色剤−ポリエステルポリマーと、任意要素の着色剤非含有ポリエステルと、任意要素のさらなる着色剤と、任意要素のワックスと、任意要素の添加剤とを含み、着色剤が、ポリエステル樹脂のいくつかまたはすべてに共有結合しており、ポリエステル樹脂が、酵素触媒を用い、ラクトンを重合させることによって得られる。
【０００２】
本開示のトナー組成物を調製する別の方法は、エステルモノマーと、少なくとも１個のヒドロキシル基を有するか、または少なくとも１個のヒドロキシ基を有するように官能基化された着色剤と、酵素触媒とを含む反応溶液を準備することと；エステルモノマーと着色剤とを酵素触媒を用いて反応させ、着色剤−ポリエステルポリマーを含むポリマー生成物を製造することと；反応溶液からポリマー生成物を分離することと；ポリマー生成物からラテックスを作成することと；乳化凝集プロセスで得られたポリマー生成物のエマルションを用い、トナー組成物を製造することとを含む。
【発明を実施するための形態】
【０００３】
着色剤−ポリエステルポリマーは、酵素による重合プロセスによって製造されてもよく、このプロセスは、着色剤と、エステルモノマーと、酵素触媒とを含む反応溶液を準備することによって行われる。酵素による重合反応は、水をさらに含んでいてもよい。この重合は、反応媒体中に存在する水、または着色剤に存在するヒドロキシル基、またはこれら両者によって開始されてもよい。したがって、乾燥溶媒およびモノマーが存在しない状態で、この機構によって２種類のポリエステルの集合を作成することができ、片方のポリエステル集合は、着色剤がポリエステルに結合しており、他方のポリエステル集合は、α−ヒドロキシル基を有しており、ポリエステルに着色剤が結合していない。α−ヒドロキシル基を有するポリエステルは、着色していない。水の量および出発物質の濃度を調節することによって、着色している着色剤−ポリエステルと着色していないポリエステルとの比率を変えることができる。
【０００４】
適切な着色剤は、染料、または顔料、または染料混合物、または顔料と染料の混合物などであってもよい。
【０００５】
着色剤は、酵素触媒を介し、反応溶液中に存在するエステルモノマーと反応性である。反応性末端基を有する着色剤を用いれば、この状況を達成することができる。着色剤の反応性基の一例は、反応性ヒドロキシル基である。
【０００６】
また、着色剤は、着色剤がエステルモノマーと反応性になるように、反応性末端基を有するように官能基化されていてもよい。着色剤を、反応性末端基を有するように官能基化することによって、この状況を達成することができる。
【０００７】
溶剤染料を用いてもよい。溶剤染料の例としては、可溶性のスピリット染料が挙げられる。
【０００８】
着色剤は、蛍光着色剤であってもよい。酵素による重合中にポリエステルに化学結合させることが可能な任意の蛍光着色剤を用いてもよい。本明細書で製造される蛍光着色剤は、本質的に無色である。すなわち、適切に選択された紙基材の上に、蛍光着色剤と蛍光トナーをブレンドして作られる印刷物は、通常の目視条件では、見ることができない。しかし、これらの蛍光着色剤は、適切な波長の光（例えば、所定の波長を有する紫外（ＵＶ）光）をあてると、目視が可能になるだろう。この可視性は、トナーに蛍光着色剤を加えることによって付与されてもよく、この蛍光着色剤は、ＵＶ光をあてたときだけ見ることができる物質であってもよい。蛍光着色剤は、発光要素であってもよく、約１０ｎｍ〜約４００ｎｍ、例えば、約６０〜約３５０ｎｍ、または約１１０〜約３００ｎｍのＵＶスペクトル領域の波長を有するＵＶ光をあてると蛍光を発する要素であってもよい。
【０００９】
適切な蛍光着色剤としては、４，４’−ビス（スチリル）ビフェニル、２−（４−フェニルスチルベン−４−イル）−６−ブチルベンゾオキサゾール、２−（２−ヒドロキシフェニル）ベンゾチアゾール、β−メチルウンベリフェロン、４，−メチル−７−ジメチルアミノクマリン、４−メチル−７−アミノクマリン、Ｎ−メチル−４−メトキシ−１，８−ナフタルイミド、９，１０−ビス（フェネチニル）アントラセン、５，１２−ビス（フェネチニル）ナフタセン、ＤＡＹＧＬＯ  ＩＮＶＩＳＩＢＬＥ  ＢＬＵＥＴＭ  Ａ−５９４−５、これらの組み合わせなどが挙げられる。他の適切な蛍光剤としては、例えば、９，１０−ジフェニルアントラセンおよびその誘導体、Ｎ−サリチリデン−４−ジメチルアミノアニリン、２−（２−ヒドロキシフェニル）ベンズイミダゾール、２−（２−ヒドロキシフェニル）ベンゾオキサゾール、これらの組み合わせなどが挙げられる。
【００１０】
他の例示的な蛍光着色剤としては、蛍光顔料が挙げられ、蛍光顔料としては、カルボン酸−インデノフルオレノン、例えば、モノカルボン酸−インデノフルオレノン、ジカルボン酸−インデノフルオレノン、２−（５−ヒドロキシルペンチル）−１Ｈ−チオキサンテノ［２，１，９−ｄｅｆ］イソキノリン−１，３（２Ｈ）−ジオンが挙げられる。また、蛍光顔料としては、誘導体化された類似体、例えば、ローダミン、Ｃ．Ｉ．Ｐｉｇｍｅｎｔ  Ｏｒａｎｇｅ  ４３およびＣ．Ｉ．Ｐｉｇｍｅｎｔ  Ｒｅｄ  １９４を含むペリレン、ペリノン、スクアライン、ＢＯＮＡ顔料、例えば、Ｃ．Ｉ．Ｐｉｇｍｅｎｔ  Ｒｅｄ  ５７およびＣ．Ｉ．Ｐｉｇｍｅｎｔ  Ｒｅｄ  ４８が挙げられる。
【００１１】
反応溶液は、エステルモノマーを含む。エステルモノマーは、環状エステルモノマーであってもよい。酵素による重合に、任意の適切な環状エステルモノマー、例えば、炭素原子を５〜１６個、例えば、６〜１５個、７〜１２個、または８〜１０個含む環状エステルを用いてもよい。環状エステルモノマーは、ラクトン、ラクチド、マクロライド、環状炭酸エステル、環状リン酸エステル、環状デプシペプチドまたはオキシランであってもよい。適切な環状エステルモノマーの具体例としては、ラクトン、例えば、オキサシクロヘプタデカ−１０−エン−２−オン（ＡＭＢＲＥＴＴＯＬＩＤＥとしてＰｅｎｔａ  Ｍａｎｕｆａｃｔｕｒｉｎｇ  Ｃｏ．から入手可能）、ω−ペンタデカラクトン（ＥＸＡＬＴＯＬＩＤＥとしてＰｅｎｔａ  Ｍａｎｕｆａｃｔｕｒｉｎｇ  Ｃｏ．から入手可能）、ペンタデカラクトン、１１／１２−ペンタデセン−１５−オリド（ペンタデセンラクトンとしても知られる）、ヘキサデセンラクトン、カプロラクトンが挙げられる。他の適切なエステルモノマーとしては、β−プロピオラクトン、β−ブチロラクトン、プロピルマロラクトネート、２−メチレン−４−オキサ−１２−ドデカノリド、ポリ（ブタジエン−ｂ−ペンタデカラクトン、ポリ（ブタジエン−ｂ−ε−ＣＬ）、ε−カプロラクトン、（Ｒ）および（Ｓ）体の３−メチル−４−オキサ−６−ヘキサノリド、１，３−ジオキサン−２−オン、１，４−ジオキサン−２−オン、３（Ｓ）−イソプロピルモルホリン−２，５−ジオン、モルホリン−２，５−ジオン誘導体、トリメチレンカーボネート、１−メチルトリメチレンカーボネート、８−オクタノリド、δ−デカラクトン、１２−ドデカノリド、α−メチレンマクロライド、α−メチレン−δ−バレロラクトンが挙げられる。
【００１２】
反応溶液は、非環状エステルモノマーを含んでいてもよい。例示的な非環状エステルモノマーとしては、二酸、ヒドロキシ酸、ジエステルが挙げられる。例えば、適切な非環状エステルモノマーとしては、１０−ヒドロキシデカン酸、６−ヒドロキシヘキサン酸、１０−ヒドロキシヘキサデカン酸、１２−ヒドロキシドデカン酸、１６−ヒドロキシヘキサデカン酸、３−ヒドロキシ酪酸、ジビニルジカルボキシレート、例えば、アジピン酸ジビニル、セバシン酸ジビニル、２，２，２−トリクロロエチルエステル、２，２，２−トリフルオロエチルエステル、活性化していない二酸（例えば、コハク酸、グルタル酸、アジピン酸、セバシン酸）、６−６’−Ｏ−ジビニルアジペート、α−ω−ジオキサカルボン酸メチルエステル、ビス（ヒドロキシルメチル）酪酸、ω−フルオロ−（ω−１）ヒドロキシルアルカン酸が挙げられる。
【００１３】
エステルモノマーは、独立して反応溶液に与えられてもよく、または、エステルモノマーを含む有機溶液の形態で与えられてもよい。
【００１４】
反応溶液中の着色剤とエステルモノマーとのモル比は、任意の有効な比率であってもよく、例えば、約１：１〜約１：５０、約１：５〜約１：４５、約１：１０〜約１：４０、または約１：１５〜約１：３５であってもよい。エステルモノマーに対する着色剤の濃度を変えることによって、ポリマー生成物の分子量を制御することができる。
【００１５】
反応溶液は、１つ以上の適切な酵素をさらに含む。１つ以上の酵素は、着色剤とエステルモノマーとの反応を触媒し、低温で重合を引き起こすことができる。使用可能な酵素の具体例は、リパーゼ（例えば、リパーゼＰＡ、リパーゼＰＣ、リパーゼＰＦ、リパーゼＡ、リパーゼＣＡ、リパーゼＢ（例えば、ｃａｎｄｉｔａ  ａｎｔａｒｔｉｃａ  リパーゼＢ）、リパーゼＣＣ、リパーゼＫ、リパーゼＭＭ、クチナーゼまたはブタリパーゼである。
【００１６】
酵素は、反応溶液中に、固定された状態または担持された状態で存在していてもよく（共有結合していない酵素、例えば、吸着した酵素、または他の酵素に結合している酵素）、または固定された形態、担持された形態または遊離形態の両方で存在していてもよい。
【００１７】
１つ以上の酵素は、反応溶液中に任意の有効な濃度で存在していてもよく、例えば、約０．００１ｇ／ｃｍ３〜約０．０６０ｇ／ｃｍ３、約０．００４ｇ／ｃｍ３〜約０．０４０ｇ／ｃｍ３、約０．００６  ｇ／ｃｍ３〜約０．０２０ｇ／ｃｍ３、または約０．０１ｇ／ｃｍ３〜約０．０５０ｇ／ｃｍ３の濃度で存在していてもよい。反応溶液中の１つ以上の酵素の濃度は、架橋したポリマー網目構造、架橋したポリマービーズ、ポリマー包装物、膜、シリカゲル、シリカビーズ、砂およびゼオライトのうち１つ以上について、酵素の質量と固定剤の質量との比率を変えることによって制御してもよい。
【００１８】
モノマーは、独立して反応溶液に与えられてもよく、または、モノマーと溶媒とを含むモノマー溶液の形態で与えられてもよい。反応媒体の粘度低下を促進し、反応溶液の撹拌または圧送をもっと容易にするために、溶媒を反応物に加えてもよい。
【００１９】
このように、反応溶液は、１つ以上の適切な溶媒、例えば、トルエン、ベンゼン、ヘキサンおよびその類似体（例えば、ヘプタン）、テトラヒドロフランおよびその類似体（例えば、２−メチルテトラヒドロフラン）、メチルエチルケトンおよびその類似体を含んでいてもよい。
【００２０】
モノマーを反応溶液に加える前、または加えた後に、溶媒をモノマーと混合してもよい。溶媒が存在する場合、溶媒は、モノマー含有量に対し、任意の適切な濃度範囲で含まれていてもよい。例えば、溶媒は、溶媒および環状モノマーを合わせた合計重量の１％〜約９９％、例えば、約１０％〜約９０％、例えば、約２５％〜約７５％、例えば、約４０％〜約６０％、または例えば、約５０％含まれていてもよい。
【００２１】
酵素による重合は、約５０℃〜約９０℃、例えば、約５５℃〜約８５℃、約６０℃〜約８０℃、または約６５℃〜約７５℃の温度で行われてもよい。
【００２２】
この方法は、任意の適切な酵素による重合技術によって行われてもよい。この方法は、バッチ反応器または連続式反応器のいずれかの形状で、塊重合または溶液重合を含んでいてもよい。後者の場合には、触媒は、塔型反応器に封入されており、エステルモノマーが圧送されて触媒を通り、連続的にポリマーが生成する。前者の場合には、ケトルに触媒を加え、添加されたエステルモノマーとともに撹拌する。両方の場合で、着色剤は、酵素による重合のためのヒドロキシル開始部位として加えられる。着色剤とエステルモノマーとの比率を用い、ポリマーの分子量をある程度まで制御することができる。
【００２３】
連続式充填床反応器中で、固定された酵素触媒を用いたポリエステルの塊重合は、米国特許出願第１２／２４０，４２１号にさらに開示されている。
【００２４】
酵素による重合反応によって、ポリマー混合物を含む反応生成物（ポリマー生成物）が得られる。この反応生成物は、着色剤−ポリエステルポリマーと、共有結合した着色剤を含まないように作られたポリエステルポリマー（以下、「着色剤非含有ポリエステル」）の両方を含んでいてもよい。着色剤−ポリエステルポリマーは、少なくとも１つの着色剤と、少なくとも１つのポリエステル樹脂とを含み、ここで、着色剤は、ポリエステル樹脂に共有結合している。着色剤は、ポリエステル樹脂にα位で共有結合していてもよい。
【００２５】
ポリエステル樹脂（着色剤−ポリエステルの一部として、または、共有結合した着色剤を含まないように作られたポリエステルポリマーの一部として）は、エステルモノマーを重合させることによって作られる。作られたポリエステルの構造は、反応で用いられるモノマーに依存している。ポリエステル樹脂の例示的な構造は、以下の反応構造モデルによってあらわされ、
【化１】
0005721646.tif 000002
式中、Ｒは、着色剤であってもよく、ｍは、４〜１５であってもよい。他の構造は、上述のいずれかのエステルモノマーを用いることによって可能である。
【００２６】
物理的性質、機械的性質、流動性、および／または熱特性のために、着色剤非含有ポリエステルポリマーを用いてもよい。着色剤非含有ポリエステルポリマーは、例えば、特定の用途に望ましい物理的性質を有していてもよく、同時に、着色剤−ポリエステルポリマーの着色剤（マトリックス）として役立ってもよい。したがって、着色剤非含有ポリエステルポリマーは、例えば、材料の他の望ましい性質に影響を与えることなく、最終生成物中の着色剤−ポリエステルポリマーの濃度を、特定の用途にとって望ましい濃度まで減らすのに役立ってもよい。
【００２７】
反応生成物は、異なる着色剤が異なるポリエステル分子に結合した、異なる着色剤−ポリエステルポリマーを含んでいてもよい。
【００２８】
着色剤−ポリエステルポリマーは、示差走査熱分析（ＤＳＣ）によって測定した場合、任意の適切な重量平均分子量（Ｍｗ）、例えば、約１，０００ｇ／ｍｏｌ〜約５０，０００ｇ／ｍｏｌ、約２，０００ｇ／ｍｏｌ〜約２５，０００ｇ／ｍｏｌ、約５，０００ｇ／ｍｏｌ〜約２０，０００ｇ／ｍｏｌ、または約５，０００ｇ／ｍｏｌ〜約１０，０００ｇ／ｍｏｌを有していてもよい。
【００２９】
着色剤−ポリエステルポリマーは、ゲル透過クロマトグラフィー（ＧＰＣ）によって測定した場合、任意の適切な数平均分子量（Ｍｎ）、例えば、約１，０００ｇ／ｍｏｌ〜約５０，０００ｇ／ｍｏｌ、約２，０００ｇ／ｍｏｌ〜約２５，０００ｇ／ｍｏｌ、５，０００ｇ／ｍｏｌ〜約２０，０００ｇ／ｍｏｌ、または約５，０００ｇ／ｍｏｌ〜約１０，０００ｇ／ｍｏｌを有していてもよい。
【００３０】
着色剤−ポリエステルポリマーは、任意の適切な多分散指数（Ｍｗ／Ｍｎ）（ＰＤＩ）、例えば、約１．００〜約２．５０、約１．２５〜約２．００、約１．５０〜約１．７５、または約１．４０〜約１．６０を有していてもよい。
【００３１】
着色剤−ポリエステルポリマーは、任意の構造形態であってもよく、例えば、ポリエステルを製造するのに用いたモノマーの種類によって、アモルファスまたは結晶性であってもよい。
【００３２】
酵素による重合によって蛍光着色剤を用いて合成した着色剤−ポリエステルポリマーは、目で見てわかるように蛍光挙動を維持しており、種々の用途で着色剤として用いることができる。
【００３３】
着色剤−ポリエステルポリマーと着色剤非含有ポリエステルポリマーの混合物のラテックスエマルションを、転相乳化法によって作成してもよい。この方法を利用すると、着色剤−ポリエステルポリマーが、着色剤−ポリエステルポリマーエマルション中に存在してもよく、次いで、これを他の要素および添加剤と合わせ、本開示のトナーを作成してもよい。
【００３４】
（トナー）
本明細書で記載した着色剤−ポリエステルポリマーをトナーに利用してもよい。トナーは、場合により、１つ以上の他の着色剤とともに、場合により、１つ以上のトナー添加剤とともに、トナー媒剤に着色剤−ポリエステルポリマーを含む。本明細書で記載した着色剤−ポリエステルポリマーを、化学合成法によって製造した、乳化凝集トナーを含むトナーとともに、化学粉砕によって懸濁物として製造したトナーとともに、およびこれらの組み合わせとともに利用してもよい。トナーは、例えば、樹脂が顔料とともに溶融混練されるか、または押出成形され、微粉化され、粉砕されてトナー粒子が得られる従来のプロセスによって得られてもよい。このようなプロセスは、米国特許第５，３６４，７２９号および第５，４０３，６９３号に記載されている。
【００３５】
着色剤−ポリエステルは、トナー中に、例えば、トナーの約０．０１〜約１５重量％、例えば、約０．１〜約６重量％、または約０．１〜約３重量％の量で含まれていてもよい。
【００３６】
ラテックスエマルションを、適切なプロセスによって、いくつかの実施形態では、乳化凝集および融着プロセスによって、着色剤（場合により、分散物の状態で）、消泡剤、トナーを作成するための他の添加剤と接触させてもよい。
【００３７】
着色剤、ワックスおよび他の添加剤を含む、トナー組成物の任意要素のさらなる成分を、樹脂を溶融混合してラテックスを作成する前、作成している間、または作成した後に加えてもよい。さらなる成分を、ラテックスエマルションを作成し、中和した樹脂を水と接触させる前、作成している間、または作成した後に加えてもよい。さらなる実施形態では、界面活性剤を加える前に、着色剤を加えてもよい。
【００３８】
着色剤−ポリエステルポリマー、さらなる着色剤、ワックス、トナー組成物を作成するために利用される他の添加剤は、界面活性剤を含む分散物の状態であってもよい。さらに、トナー粒子は、樹脂およびトナーの他の要素を、１つ以上の界面活性剤が存在する状態におき、エマルションを生成させ、トナー粒子が凝集し、融着し、場合により、これを洗浄し、乾燥させ、回収するような乳化凝集方法によって作られてもよい。
【００３９】
１種類、２種類またはそれ以上の界面活性剤を用いてもよい。界面活性剤は、イオン系界面活性剤および非イオン系界面活性剤から選択されてもよい。アニオン系界面活性剤およびカチオン系界面活性剤は、用語「イオン系界面活性剤」に包含される。いくつかの実施形態では、界面活性剤を固体として、または約１０重量％〜約１００重量％（純粋な界面活性剤）、いくつかの実施形態では、約１５重量％〜約７５重量％の高濃度溶液として加えてもよい。
【００４０】
トナー組成物の約０．０１重量％〜約５重量％、例えば、約０．７５重量％〜約４重量％、いくつかの実施形態では、約１重量％〜約３重量％の量で存在するように、界面活性剤を利用してもよい。
【００４１】
着色剤−ポリエステルポリマー中に存在する着色剤に加えて、トナー組成物は、さらなる着色剤（例えば、染料、顔料、染料混合物、顔料混合物、染料と顔料の混合物など）を含んでいてもよい。さらなる着色剤は、トナー中に、トナーの約０．１〜約３５重量％、または約１〜約１５重量％、または約１〜約１０重量％の量で含まれていてもよい。
【００４２】
着色剤は、顔料、染料、これらの組み合わせ、カーボンブラック、マグネタイト、黒色、シアン、マゼンタ、イエロー、レッド、グリーン、ブルー、ブラウン、これらの組み合わせを、トナーに望ましい色を付与するのに十分な量で含んでいてもよい。
【００４３】
また、トナー粒子を作成する際に、ワックスを、着色剤−ポリエステルポリマーと合わせてもよい。ワックスは、ワックス分散物の形態で与えられてもよく、１種類のワックスを含んでいてもよく、２種類以上の異なるワックスの混合物を含んでいてもよい。例えば、特定のトナーの性質（例えば、トナー粒子の形状、トナー粒子表面のワックスの有無およびワックスの量、帯電特性および／または融合特性、光沢、剥離、オフセット性など）を高めるために、トナー配合物に１種類のワックスを加えてもよい。または、トナー組成物に複数の性質を与えるために、ワックスの組み合わせを加えてもよい。
【００４４】
ワックスが含まれる場合、ワックスは、例えば、トナー粒子の約１重量％〜約２５重量％、いくつかの実施形態では、約５重量％〜約２０重量％の量で存在していてもよい。
【００４５】
ワックス分散物が用いられる場合、ワックス分散物は、乳化凝集トナー組成物で従来から用いられる任意の種々のワックスを含んでいてもよい。選択可能なワックスとしては、例えば、ＧＰＣによって測定した場合、Ｍｗが５００ｇ／ｍｏｌ〜約２０，０００ｇ／ｍｏｌ、例えば、約１，０００ｇ／ｍｏｌ〜約１０，０００ｇ／ｍｏｌ、または約１，５００ｇ／ｍｏｌ〜約５，０００ｇ／ｍｏｌのワックスが挙げられる。
【００４６】
ワックスは、水中に固体を含む１つ以上の水系エマルションまたは分散物の形態でトナーに組み込まれてもよく、固体ワックスの粒径は、約１００ｎｍ〜約３００ｎｍであってもよい。
【００４７】
トナー粒子は、当業者の技術常識の範囲内にある任意の方法によって調製されてもよい。トナー組成物およびトナー粒子は、粒径の小さな樹脂粒子が適切なトナー粒径になるまで凝集させ、次いで、最終的なトナー粒子の形状および形態を得るまで融着させる、凝集融着プロセスによって調製することができる。
【００４８】
トナー組成物は、任意要素の着色剤と、任意要素のワックスと、任意の他の望ましい添加剤または必要な添加剤と、上述の着色剤−ポリエステルポリマーを含むエマルションとの混合物を凝集させ（場合により、上述のような界面活性剤中で）、次いで、この凝集した混合物を融着させるような乳化凝集プロセスによって調製されてもよい。混合物は、任意要素の着色剤と、任意要素のワックスまたは他の物質とを（場合により、界面活性剤を含む分散物の状態であってもよい）、着色剤−ポリエステルエマルション（樹脂を含む２つ以上のエマルションの混合物であってもよい）に加えることによって調製してもよい。得られた混合物のｐＨを、例えば、酢酸、硝酸などのような酸によって調節してもよい。混合物のｐＨを、約２〜約５に調節してもよい。さらに、この混合物を均質化してもよい。混合物を均質化する場合、毎分約６００回転〜約６，０００回転の速度で混合することによって均質化してもよい。均質化は、任意の適切な手段によって、例えば、ＩＫＡ  ＵＬＴＲＡ  ＴＵＲＲＡＸ  Ｔ５０プローブホモジナイザーによって行われてもよい。
【００４９】
上の混合物を調製した後、凝集剤を混合物に加えてもよい。任意の適切な凝集剤を利用してトナーを作成してもよい。
【００５０】
凝集剤を、トナーを作成するために利用される混合物に、例えば、混合物中の樹脂の約０重量％〜約１０重量％、いくつかの実施形態では、約０．２重量％〜約８重量％、他の実施形態では、約０．５重量％〜約５重量％の量で加えてもよいが、凝集剤の量は、これらの範囲から外れていてもよい。これにより、凝集させるのに十分な量が得られるはずである。
【００５１】
所定の望ましい粒径が得られるまで、粒子を凝集させてもよい。所定の望ましい粒径とは、作成する前に決定されているような、得られるべき望ましい粒径を指し、そのような粒径に達するまで、成長プロセス中に粒径が監視される。成長プロセス中にサンプルを採取し、例えば、平均粒径ならばＣｏｕｌｔｅｒ  Ｃｏｕｎｔｅｒを用いて分析してもよい。したがって、凝集した粒子を得るために、撹拌を維持しつつ、高温に維持することによって、または、例えば、約４０℃〜約１００℃の温度までゆっくりと上げ、混合物をこの温度に約０．５時間〜約６時間、いくつかの実施形態では約１〜約５時間維持することによって、凝集を進めてもよい。所定の望ましい粒径に到達したら、成長プロセスを止める。
【００５２】
凝集剤を加えた後に、粒子の成長および成形は、任意の適切な条件下で行われてもよい。例えば、成長および成形は、凝集が融着とは別に起こるような条件で行われてもよい。別個の凝集段階および融着段階では、凝集プロセスは、剪断条件下、高温、例えば、約４０℃〜約９０℃、いくつかの実施形態では約４５℃〜約８０℃で行われてもよく、この温度は、上述のような着色剤−ポリエステルのガラス転移点よりも低い温度であってもよい。
【００５３】
トナー粒子の望ましい最終粒径に到達したら、塩基を用いて混合物のｐＨを約３〜約１０、いくつかの実施形態では、約５〜約９の値になるまで調節してもよい。ｐＨを調節することによって、トナーの成長を凍結させ（すなわち、止め）てもよい。トナーの成長を止めるために利用される塩基としては、任意の適切な塩基を挙げることができ、例えば、水酸化ナトリウム、水酸化カリウム、水酸化アンモニウム、これらの組み合わせなどのようなアルカリ金属水酸化物が挙げられる。いくつかの実施形態では、ｐＨを上述の望ましい値に調節しやすくするために、エチレンジアミン四酢酸（ＥＤＴＡ）を加えてもよい。
【００５４】
凝集した後で融着する前に、樹脂コーティングを凝集粒子に塗布し、粒子の上にシェルを作成してもよい。コア樹脂を作成するのに適した、上述の着色剤−ポリエステルポリマーを含む任意の樹脂を、シェルとして利用してもよい。
【００５５】
シェルを作成するために利用可能な樹脂としては、限定されないが、例えば、転相乳化プロセスによって作られてもよい、結晶性樹脂ラテックス、および／またはアモルファス樹脂が挙げられる。いくつかの実施形態では、本開示にしたがってシェルを作成するために利用可能なアモルファス樹脂としては、場合により、結晶性ポリエステル樹脂ラテックスと組み合わせた、アモルファスポリエステルが挙げられる。複数の樹脂を任意の適切な量で利用してもよい。第１の樹脂は、シェル樹脂合計の約２０重量％〜約１００重量％、いくつかの実施形態では、約３０重量％〜約９０重量％の量で存在していてもよい。したがって、第２の樹脂は、シェル樹脂中に、シェル樹脂合計の約０重量％〜約８０重量％、例えば、約１０重量％〜約７０重量％の量で存在していてもよい。
【００５６】
シェルを作成するために利用される樹脂は、上述の任意の界面活性剤を含むエマルションの状態であってもよい。樹脂を含むエマルションを、シェルが凝集粒子の上に形成されるように、上述の凝集粒子と合わせてもよい。
【００５７】
凝集粒子の上にシェルを形成することは、約３０℃〜約８０℃、いくつかの実施形態では約３５℃〜約７０℃の温度まで加熱しながら行ってもよい。シェルの形成は、約５分間〜約１０時間、例えば約１０分間〜約５時間行われてもよい。
【００５８】
望ましい粒径になるまで凝集させ、任意要素の任意のシェルを塗布した後、次いで、粒子を望ましい最終形状になるまで融着させてもよく、融着は、混合物を、約４５℃〜約１００℃、例えば約５５℃〜約９９℃の温度（この温度は、トナー粒子を作成するために利用される樹脂のガラス転移点であってもよく、ガラス転移点より高い温度であってもよい）まで加熱し、および／または撹拌を例えば約１００ｒｐｍ〜約１０００ｒｐｍ、例えば約２００ｒｐｍ〜約８００ｒｐｍまで遅くすることによって達成されてもよい。融着は、約０．０１〜約９時間、いくつかの実施形態では、約０．１〜約４時間かけて行ってもよい。
【００５９】
凝集および／または融着の後、混合物を、室温（例えば、約２０℃〜約２５℃）まで冷却してもよい。冷却は、所望な場合、すばやく行ってもよいし、ゆっくり行ってもよい。適切な冷却方法としては、反応器の周囲にあるジャケットに冷水を導入することが挙げられる。冷却した後、トナー粒子を、場合により、水で洗浄し、次いで乾燥させてもよい。乾燥は、任意の適切な乾燥方法（例えば、凍結乾燥）によって行われてもよい。
【００６０】
また、トナー粒子は、他の任意要素の添加剤も含んでいてもよい。例えば、トナーは、正電荷または負電荷の制御剤を、例えば、トナーの約０．１〜約１０重量％、いくつかの実施形態では、約１〜約３重量％の量で含んでいてもよい。
【００６１】
また、流動補助添加剤を含む配合の後に、トナー粒子に外部添加剤粒子をブレンドしてもよく、この場合、添加剤は、トナー粒子表面に存在していてもよい。
【００６２】
一般的に、トナーの流動性、摩擦帯電性の向上、混合制御、現像および転写の安定性向上、トナーブロッキング温度を高くするために、トナー表面にシリカを塗布してもよい。相対湿度（ＲＨ）安定性、摩擦帯電性の制御、現像および転写の安定性向上のために、ＴｉＯ２を塗布してもよい。ステアリン酸亜鉛、ステアリン酸カルシウム、および／またはステアリン酸マグネシウムは、場合により、潤滑特性、現像剤の導電性、摩擦帯電性の向上、トナーとキャリア粒子との接触数を増やすことによってトナーの電荷を多くし、電荷の安定性を高めるために、外部添加剤として用いられてもよい。
【００６３】
これらの外部添加剤は、それぞれ、トナーの約０．１重量％〜約５重量％、いくつかの実施形態では、約０．２５重量％〜約３重量％の量で存在していてもよいが、添加剤の量は、これらの範囲から外れていてもよい。トナーは、約０．１重量％〜約５重量％のチタニア、約０．１重量％〜約８重量％のシリカ、約０．１重量％〜約４重量％のステアリン酸亜鉛を含んでいてもよい。
【００６４】
本開示のトナーは、以下の特性を有していてもよい。
【００６５】
（１）体積平均直径（「体積平均粒子径」とも呼ばれる）が、約３〜約２５μｍ、または約４〜約１５μｍ、または約４．５〜約１０μｍ。
【００６６】
（２）数平均幾何標準偏差（ＧＳＤｎ）および／または体積平均幾何標準偏差（ＧＳＤｖ）が、約１．０５〜約１．５５、例えば、約１．１〜約１．４、約１．１５〜約１．３５、または約１．２０〜約１．３０。
【００６７】
（３）真円度が、約０．９３〜約１、例えば、約０．９４〜約０．９９、約０．９５〜約０．９８、または約０．９６〜約０．９７。
【００６８】
（４）粗粒子の含有量が、約０．０１％〜約１０％、例えば、約０．１％〜約５％、約０．３％〜約３％、または約０．５％〜約２％。
【００６９】
体積平均粒子径Ｄ５０ｖ、ＧＳＤｖ、ＧＳＤｎは、Ｂｅｃｋｍａｎ  Ｃｏｕｌｔｅｒ  Ｍｕｌｔｉｓｉｚｅｒ  ３のような測定装置を用い、製造業者の指示にしたがって操作して測定されてもよい。ＧＳＤｖは、体積（粗粒子の量）による、上側の幾何標準偏差（ＧＳＤｖ）を指す（Ｄ８４／Ｄ５０）。ＧＳＤｎは、数（微粒子の量）による、幾何標準偏差（ＧＳＤｎ）を指す（Ｄ５０／Ｄ１６）。全トナー粒子の累積パーセントが５０％になる粒径は、体積Ｄ５０と定義され、累積パーセントが８４％になる粒径は、体積Ｄ８４と定義される。これらの上述の体積平均粒径分布指数ＧＳＤｖは、累積分布でＤ５０およびＤ８４を用いることによってあらわされてもよく、ここで、体積平均粒径分布指数ＧＳＤｖは、（体積Ｄ８４／体積Ｄ５０）としてあらわされる。これらの上述の数平均粒径分布指数ＧＳＤｎは、累積分布でＤ５０およびＤ１６を用いることによってあらわされてもよく、ここで、数平均粒径分布指数ＧＳＤｎは、（数Ｄ５０／数Ｄ１６）としてあらわされる。ＧＳＤ値が１．０に近くなるほど、粒子が存在する分散物の粒径が小さくなる。トナー粒子の上述のＧＳＤ値は、トナー粒子が、狭い粒径分布を有するように製造されていることを示している。トナー粒子の真円度は、任意の適切な技術および装置によって決定されてもよい。真円度は、粒子が完全な球体にどれほど近いかの指標である。真円度１．０００は、完全な円形の形状を有する粒子を特定する。体積平均真円度は、Ｆｌｏｗ  Ｐａｒｔｉｃｌｅ  Ｉｍａｇｅ  Ａｎａｌｙｓｉｓ（ＦＰＩＡ）、例えば、Ｓｙｓｍｅｘ（登録商標）Ｆｌｏｗ  Ｐａｒｔｉｃｌｅ  Ｉｍａｇｅ  Ａｎａｌｙｚｅｒ（Ｓｙｓｍｅｘ  Ｃｏｒｐｏｒａｔｉｏｎから市販）のような測定装置を、製造業者の指示にしたがって操作することによって測定してもよい。
【００７０】
着色剤ポリエステルポリマーおよび／または着色剤非含有ポリエステルポリマー混合物の上述のラテックスエマルションを用い、粉末コーティング組成物を作成してもよい。粉末コーティング材料は、一般的に、粉末コーティング粒子が、噴霧銃によって静電的に帯電され、基材（通常は金属）が接地される静電噴霧プロセスによって塗布される固体組成物である。粉末コーティング粒子上の電荷は、通常は、粒子とイオン化した空気との相互作用によって塗布され（コロナ帯電）、または、摩擦によって塗布される（摩擦静電または「摩擦」帯電）。帯電した粒子は、基材に向かって空気中を移動し、最終的な堆積は、特に、噴霧銃と作業片との間に作られる電気力線および帯電した粉末雲から生じる空間電場によって影響を受ける。
【００７１】
粉末コーティング組成物は、上述の着色剤−ポリエステルポリマーと、１つ以上の着色剤（例えば、顔料）と、１つ以上の添加剤（例えば、マグネタイト、フィラー、フロック形成剤、硬化剤、レベリング剤、電荷添加剤、流動性促進剤、流動性制御剤、可塑剤、安定化剤、気体発生防止剤、酸化防止剤、ＵＶ吸収剤、光安定化剤、ワックス）とを含んでいてもよい。
【００７２】
熱可塑性樹脂は、ある種の粉末コーティング用途にも適しており、一般的に、高い分子量を有し、コーティング中に溶融させ、流動させるのに、比較的高い温度を必要とする。しかし、分子量および溶融粘度は、コーティング手順の間、一定に維持され、ポリマーを簡単に修復し、接触させるために簡単に再溶融させることができる。また、硬化性樹脂を用いてもよい。
【００７３】
粉末コーティング組成物は、任意の適切な熱硬化性ポリマー樹脂を用いて調製される。
【００７４】
商業的に得ることができる、熱によって架橋可能な樹脂（例えば、カルボキシル官能基化されているか、ヒドロキシル官能基化されているポリエステル樹脂およびアクリル樹脂、エポキシ樹脂およびエポキシ官能基化されたアクリル樹脂、保護されたイソシアネート、ヒドロキシル官能基化されたポリエステルまたはアクリル、ポリカルボン酸架橋剤、大環状エステル、カーボネート、アミドまたはイミド、多官能エポキシ樹脂が用いられる。市販の多官能アミン触媒を用いてもよい。
【００７５】
粉末コーティング組成物は、ポリエポキシド硬化剤とともに用いられる、カルボキシ官能基化ポリエステル膜形成樹脂を含む固体ポリマーバインダーに由来していてもよい。
【００７６】
また、エポキシ樹脂を、ジシアンジアミドのようなアミン官能性硬化剤とともに用いてもよい。エポキシ樹脂のためのアミン官能性硬化剤の代わりに、フェノール系材料、例えば、エピクロロヒドリンと、過剰量のビスフェノールＡとの反応によって作られる材料（すなわち、ビスフェノールＡとエポキシ樹脂とを付加させることによって作られるポリフェノール）を用いてもよい。官能性アクリル樹脂、例えば、カルボキシ官能性樹脂、ヒドロキシ官能性樹脂またはエポキシ官能性樹脂を、適切な硬化剤とともに用いてもよい。バインダーの混合物を用いてもよく、例えば、カルボキシ官能性ポリエステルを、カルボキシ官能性アクリル樹脂と、両ポリマーを硬化させるのに役立つ硬化剤、例えば、ビス−（β−ヒドロキシアルキルアミド）とともに用いてもよい。さらなる可能性として、混合したバインダー系の場合、カルボキシ官能性アクリル樹脂、ヒドロキシ官能性アクリル樹脂、またはエポキシ官能性アクリル樹脂を、エポキシ樹脂またはポリエステル樹脂（カルボキシ官能性またはヒドロキシ官能性）とともに用いてもよい。共に硬化させるように、このような樹脂の組み合わせを選択してもよい（例えば、エポキシ樹脂と共に硬化させるカルボキシ官能性アクリル樹脂、またはグリシジル官能性アクリル樹脂と共に硬化させるカルボキシ官能性ポリエステル）。例えば、このような混合したバインダー系は、１種類の硬化剤を用いて硬化されるように配合される（例えば、ヒドロキシ官能性アクリル樹脂とヒドロキシ官能性ポリエステルを硬化させるための、保護されたイソシアネートの使用）。別の配合物は、２種類のポリマーバインダーの混合物（例えば、アミンで硬化したエポキシ樹脂を、保護したイソシアネートで硬化したヒドロキシ官能性アクリル樹脂と組み合わせて使用）のそれぞれのバインダーについて、異なる硬化剤を使用することを含む。
【００７７】
樹脂のラテックスエマルションは、水中で少なくとも１つの樹脂のラテックスを作成することによって作られてもよい。樹脂は、塊重合または重縮合プロセスによって調製されてもよく、この樹脂は、例えば、上述の米国特許第５，５９３，８０７号および第５，９４５，２４５号に開示されるように、アルカリスルホン酸化モノマーを組み込むことによって親水性にされ、選択される樹脂は、好ましくは、樹脂を放散性にする官能基を含み、すなわち、特に、樹脂のガラス転移温度Ｔｇよりも高い温度で、有機溶媒を用いることなく、水中で自然にエマルションを形成する。選択される樹脂は、水と混和性の有機溶媒を使用した後、水中での乳化プロセス、次いで、水から溶媒を除去して水系樹脂分散物を作成することを必要とする場合がある。懸濁した樹脂粒子のラテックスは、ＮｉＣＯＭＰ（登録商標）粒径測定器のような任意の適切なデバイスによって測定した場合、平均粒径が体積平均径で約５〜約５００ｎｍ、もっと好ましくは、約１０〜約２５０ｎｍの粒子で構成されていてもよい。粒子は、好ましくは、例えば、ラテックスエマルションの約５〜約４０重量％含まれていてもよい。
【００７８】
以下に記載の制御された低温の酵素による重合を経て合成された着色剤−ポリエステルポリマーを用い、乳化重合トナー組成物を製造した。転相プロセスを用い、着色剤−ポリエステルの一部を結晶性樹脂とともに乳化させ、着色剤−ポリエステルポリマーの安定なエマルションを得た。次いで、このエマルションを、標準的な結晶性エマルションと置き換えて、乳化凝集プロセスで使用した。製造したトナー粒子は、仕様の範囲内であり、蛍光色であった。
【００７９】
酵素による重合反応の具体例を反応図ＩおよびＩＩに示す。着色剤は、酵素による重合方法によってエステルモノマーに結合し、着色剤−ポリエステルポリマーを生成してもよい。使用する酵素は、Ｎｏｖｏｚｙｎｅ  ４３５（Ｎｏｖｏ  Ｎｏｒｄｉｓｋから入手可能）であってもよい。（反応図Ｉ）
【化２】
0005721646.tif 000003
【化３】
0005721646.tif 000004
【００８０】
また、エステルモノマーを、水（場合により、反応系中に存在する）によって開始する、酵素による重合方法によって重合させ、ポリエステルを作成してもよい。（反応図ＩＩ）
【化４】
0005721646.tif 000005
【化５】
0005721646.tif 000006
【００８１】
結晶性ポリエステル樹脂（ポリ（ノニレン−デカノエート）、７８グラム）、２０１０年９月１０日出願の米国特許出願第１２／８７９，５８７号で製造された蛍光樹脂（２２グラム）、メチルエチルケトン（６０グラム）、イソプロパノール（１０グラム）を測り取り、１リットルのガラス製Ｂｕｃｈｉ反応器に入れた。アンカーブレードインペラを用いて混合物を約１００ｒｐｍで混合し、約７６℃まで加熱し、溶媒混合物に樹脂を溶解させた。ホットプレート上で、脱イオン水（ＤＩＷ）（２００グラム）を９６℃まで加熱した。反応器の温度が７１．５℃に達したら、樹脂が溶融／溶解し始めた。樹脂混合物が溶解したら、反応器の温度を７２℃に設定した。２７分間経過した後、使い捨てピペットを用い、２分間かけて１０％  ＮＨ３溶液（５．４グラム）を混合物に滴下した。混合物を１０分間撹拌し続けた。あらかじめ加熱しておいたＤＩＷ（２００グラム）を流速３．３ｇ／分で６０分間かけて反応器に圧送した。得られたエマルションは、Ｎａｎｏｔｒａｃ粒径分析器を用いて測定した場合、粒径が１９３ｎｍであった。この混合物をガラス製の皿に注ぎ、この皿を換気フード内に置き、磁気攪拌棒で撹拌して溶媒を蒸発させた。得られた最終的なラテックスは、固体が２９．６％、残存ＭＥＫ／ＩＰＡが５／３０ｐｐｍ、ｐＨが７．６８であった。
【００８２】
２Ｌベンチスケール（理論的な乾燥トナー１６５ｇ）で、ポリエステルＥＡトナーを調製した。２種類のアモルファスエマルション（３７重量％のポリ（プロポキシル化ビスフェノール−Ａ  コ−フマレート  コ−テレフタル酸  コ−無水ドデセニルコハク酸１２７グラム）、１３２グラムの３５重量％ポリ（プロポキシル化ビスフェノール−Ａ  コ−エトキシル化ビスフェノール−Ａ  コ−テレフタル酸  コ−無水ドデセニルコハク酸））、ポリエステル−蛍光染料を含む結晶性エマルション５４グラム（固体２９．６％、ポリエステル−蛍光染料の含有量が２８．２％、粒径１９３ｎｍ）、４．４グラムの界面活性剤（Ｄｏｗｆａｘ）、５１グラムのワックス（ＩＧＩ）を混合し、０．３Ｍ硝酸を用い、ｐＨを４．２に調節した。次いで、凝固剤である２．９６グラムの硫酸アルミニウムサルフェートを３６．５グラムのＤＩ水と混合し、これにスラリーを加えつつ、３０００〜４０００ｒｐｍで合計５分間かけて均質化した。次いで、このスラリーを２ＬのＢｕｃｈｉに移し、混合を４６０ｒｐｍに設定した。次いで、スラリーをバッチ温度４２℃で凝集させた。凝集させている間、コアと同じアモルファスエマルションを含むシェルラテックス１３１グラムを加え、次いで、このバッチを保持し、目的の粒径を得た。目的の粒径になったら、水酸化ナトリウム（ＮａＯＨ）および６．３５グラムのキレート化剤（Ｖｅｒｓｅｎｅ  １００）を用いてｐＨを調節することによって、凝集工程を凍結させた。反応器の温度（Ｔｒ）を８５℃まで上げていき、プロセスを進め、所望の温度で、ｐＨ５．７の酢酸ナトリウム／酢酸バッファを用い、ｐＨを７に調節すると、粒子が融着し始める。約１時間後、粒子の真円度が＞０．９６５になり、クエンチして冷却した。最終的なトナー粒子の粒径、ＧＳＤｖおよびＧＳＤｎは、それぞれ５．８３／１．１８／１．１９であった。微粒子（１．３〜３．２ミクロン）、粗粒子（＞１６ミクロン）、真円度は、０．４１％、０．８５％、０．９８２であった。